Способ получения полимерного материала с открытыми порами

1. Способ получения полимерного материала с открытыми порами, включающий приготовление раствора полимера, добавление шаблона, удаление растворителя, формование материала, удаление шаблона, отличающийся тем, что смешивают полимер, в качестве которого используют полиэтилен высокой плотности, растворитель, в качестве которого используют толуол, и шаблон, в качестве которого используют парафин, при массовых соотношениях: полиэтилен : толуол, равном 1:29, и полиэтилен : парафин, равном 1:2-58, при температуре 70-110°С и интенсивности перемешивания 400-600 об/мин до образования гомогенного раствора, который нагревают до температуры 110°С, и производят отгонку толуола до температуры раствора 95°С, затем формуют материал путем отливки слоями толщиной 4-40 мм до застывания при температуре 40-43°С, отделяют застывший материал и удаляют из него остатки толуола естественной сушкой или вакуумированием до постоянной массы материала, далее производят удаление парафина экстракцией хлористым метиленом при температуре 33-40°С, атмосферном давлении и массовом соотношении: материал : хлористый метилен 1:5-10 в течение 10-17 часов, а после осуществляют сушку от остатков хлористого метилена естественной сушкой или вакуумированием до постоянной массы конечного продукта.
2. Способ по п. 1, отличающийся тем, что парафин из материала с массовым соотношением полиэтилен : парафин 1:2-10 удаляют путем экстракции хлористым метиленом при массовом соотношении: материал : хлористый метилен 1:5-7 в течение 10-12 часов.
3. Способ по п. 1, отличающийся тем, что парафин из материала с массовым соотношением полиэтилен : парафин больше чем 1:10 удаляют путем экстракции хлористым метиленом при массовом соотношении: материал : хлористый метилен 1:10 в течение 15-17 часов.